УПЛОТНЕННАЯ СВЯЗУЮЩИМ ТКАНЬ, СПОСОБ ЕЕ ПРОИЗВОДСТВА И ЕЕ ИСПОЛЬЗОВАНИЕ

1. Связующая система, содержащая:
a) от 5 до 70% вес. полимеризатов на основе карбоновой кислоты, которые не содержат низкомолекулярного сшивающего агента, и
b) от 95 до 30% вес. крахмала или смеси множества крахмалов и
c) от 0 до 10% вес. катализатора,
d) от 0 до 1% вес. ускорителя адгезии,
e) от 0 до 10% вес. добавок,
при этом, указанное содержание в весовых процентах дано относительно сухого веса связующей системы, т.е. без воды, и сумма компонентов от а) до е) равна 100% вес.
2. Связующая система по п. 1, отличающаяся тем, что доля компонента а) (полимеризата на основе карбоновой кислоты) составляет, по меньшей мере, 10% вес., предпочтительно, по меньшей мере, 15% вес.
3. Связующая система по п. 1 или 2, отличающаяся тем, что доля компонента b) (крахмала) составляет, по меньшей мере, 35% вес., предпочтительно, по меньшей мере, 50% вес.
4. Связующая система по п. 1, отличающаяся тем, что сумма компонентов а) и b) составляет, по меньшей мере, 80% вес., предпочтительно, по меньшей мере, 85% вес.
5. Связующая система по п. 1, отличающаяся тем, что сумма компонентов а) и b) составляет, по меньшей мере, 80% вес., предпочтительно, по меньшей мере, 85% вес., при этом, отношение (в весовых частях) компонента а) к компоненту b) лежит в диапазоне от 5:95 до 70:30, особенно предпочтительно, от 10:90 до 50:50, в частности, от 20:80 до 30:70.
6. Связующая система по п. 1, отличающаяся тем, что доля компонента с) (катализатора) составляет, по меньшей мере, 1% вес., предпочтительно, по меньшей мере, 2% вес.
7. Связующая система по п. 1, отличающаяся тем, что связующая система имеется в наличии в виде водной дисперсии или раствора, и ее вязкость составляет от 50 до 20000 мПа⋅с,
предпочтительно, от 100 до 8000 мПа⋅с, особенно предпочтительно, от 900 до 4000 мПа⋅с (при определении в соответствии с DIN EN ISO 2555 и при 23°С).
8. Связующая система по п. 1, отличающаяся тем, что полимеризаты на основе карбоновых кислот имеют ненасыщенные заместители и/или присутствуют в наличии в виде смеси с ненасыщенными мономерными карбоновыми кислотами.
9. Связующая система по п. 8, отличающаяся тем, что ненасыщенные мономерные карбоновые кислоты представляют собой соединения, способные образовывать акрилаты или полиакрилаты.
10. Связующая система по п. 1, отличающаяся тем, что полимеризаты на основе карбоновых кислот представляют собой полиакрилаты, предпочтительно, гомополимеры, сополимеры или терполимеры на основе мономеров акриловой кислоты и/или модифицированной акриловой кислоты, в частности, метакриловой кислоты, а также малеиновой кислоты/малеинового ангидрида и/или ангидрида стирол-малеиновой кислоты (SMA).
11. Связующая система по п. 1, отличающаяся тем, что полимеризаты на основе карбоновой кислоты имеют свободные карбоксильные группы, кислотные группы соединены ковалентной связью с основной цепью полимера, концентрация свободных карбоксильных групп составляет, предпочтительно, от 500 до 1000 мг KOH/г твердого вещества.
12. Связующая система по п. 1, отличающаяся тем, что компонент а) связующей системы содержит дополнительную дисперсию полиакрилата на основе мономеров карбоновой кислоты и/или модифицированной акриловой кислоты, в частности метакриловой кислоты, а также малеиновой кислоты/малеинового ангидрида и/или ангидрида стирол-малеиновой кислоты (SMA), которая отличается от поликарбоксилата своим химическим составом и/или физическими свойствами, количество дополнительно используемой дисперсии полиакрилата составляет до 10% вес., по меньшей мере, 1% вес., и в этой степени она заменяет поликарбоксилат, так что общее количество компонента а) лежит в диапазоне от 5 до 70% вес.
13. Связующая система по п. 1, отличающаяся тем, что
связующая система содержит от 0,1 до 10% вес. катализатора, предпочтительно, катализатора на основе щелочного фосфината/щелочноземельного фосфината, гипофосфинатов щелочных металлов, фосфитов щелочных металлов или их смеси; предпочтительно в качестве катализатора используют фосфинат натрия.
14. Связующая система по п. 1, отличающаяся тем, что связующая система имеется в наличии в виде водной дисперсии полимера или раствора полимера, и содержание сухого вещества составляет, предпочтительно, от 30 до 70% вес., в частности, от 35 до 65% вес., наиболее предпочтительно, от 40 до 60% вес. (при определении в соответствии с DIN EN ISO 3251).
15. Применение связующей системы по одному или нескольким из пп. 1-14 для соединения ткани, при этом, наносимое количество составляет, предпочтительно, от 5 до 50% вес. связующего, в частности, от 10 до 30% вес., наиболее предпочтительно, от 10 до 25% вес. связующего после сушки относительно общего веса используемой ткани.
16. Ткань, которая соединена связующей системой по одному или нескольким из пп. 1-14, при этом наносимое количество связующей системы составляет, предпочтительно, от 5 до 50% вес. связующего, в частности, от 10 до 30% вес., наиболее предпочтительно, от 10 до 25% вес. связующего после сушки относительно общего веса используемой ткани.
2
2
17. Ткань по п. 16, отличающаяся тем, что представляет собой ткань на основе минеральных волокон и/или стеклянных волокон, вес на единицу площади которой составляет, предпочтительно, от 20 до 350 г/м, в частности, от 25 до 90 г/м.
2
2
18. Ткань по п. 16, отличающаяся тем, что представляет собой ткань на основе полимеров, в частности, нетканое полотно фильерного способа изготовления, вес на единицу площади которой составляет, предпочтительно, от 20 до 500 г/м, более предпочтительно, от 40 до 250 г/м.
19. Применение ткани по одному или нескольким из пп. 16-18 в качестве прокладочной основы, необязательно, в сочетании, по
меньшей мере, с одной дополнительной тканью для тонких мембран с покрытием, настила пола и водоотталкивающей защитной обшивки, а также текстильной основы или тканевого усиления настила пола, в частности, ковров и настила пола из поливинилхлорида, или в облицовочном материале, облицовке стен внутри и снаружи зданий, а также мебели.